(57)【要約】  【課題】  塗工層の表面強度が高く、印刷時にもインクのにじみがなく、印字後の耐水強度にも優れる記録用媒体、特にインクジェット記録用媒体を提供すること。  【解決手段】  アセト酢酸エステル基含有ポリビニルアルコール系樹脂（Ａ）、クロロヒドロキシオキソジルコニウム（Ｂ）、無機質紛体（Ｃ）を含有する塗工液を基材表面に塗布してなる。   【特許請求の範囲】
【請求項１】
アセト酢酸エステル基含有ポリビニルアルコール系樹脂（Ａ）、クロロヒドロキシオキソジルコニウム（Ｂ）、無機質紛体（Ｃ）を含有する塗工液を基材表面に塗布してなることを特徴とする記録用媒体。
【請求項２】
アセト酢酸エステル基含有ポリビニルアルコール系樹脂（Ａ）の平均重合度が３００以上であることを特徴とする請求項１記載の記録用媒体。
【請求項３】
アセト酢酸エステル基含有ポリビニルアルコール系樹脂（Ａ）の平均重合度が１２００以上であることを特徴とする請求項１記載の記録用媒体。
【請求項４】
アセト酢酸エステル基含有ポリビニルアルコール系樹脂（Ａ）がポリビニルアルコール系樹脂にジケテンを反応させて得られたものであることを特徴とする請求項１〜３いずれか記載の記録用媒体。
【請求項５】
記録用途がインクジェット記録用であることを特徴とする請求項１〜４いずれか記載の記録用媒体。
【発明の詳細な説明】
【技術分野】
【０００１】
本発明は、記録用媒体に関し、さらに詳しくは、塗工層の表面強度が強く、特にインクジェット記録用途に供した場合に印刷時のインクのにじみが少なく、印字後の耐水強度にも優れる記録用媒体に関する。
【背景技術】
【０００２】
紙や樹脂フィルムなどの基材上に塗工層を設けた記録用媒体においては、インク吸収性、白色度向上等を目的として無機粉体を含む塗工層を設けられることが多い。かかる記録用媒体としては、クリスタルバイオレットラクトン等の発色物質とフェノール化合物等の顕色剤を加熱・反応により発色させて記録を行う感熱記録用媒体や、小滴状にしたインクをノズルより飛翔させ、紙や樹脂フィルムなどの基材の表面に付着吸収させて、文字等の記録を行うインクジェット記録用媒体等が挙げられる。
【０００３】
特に近年、インクジェット記録方式は、高速印字ができる、多色印字ができる、印字時の音が少ない等の利点があるため、各種プリンターに多用されるようになってきた。このインクジェット記録方式に使用される記録媒体に対しては、印刷面の発色性を上げたり、高級感を出すために光沢感が求められたり、印刷部分のべたつきを防止するためにインクの吸収性等の特性が要求されるようになってきている。これらの要求を満たす方法として、例えば、微粒子状シリカを主成分とするインク受理層を有し、かつ加熱された鏡面に圧接し乾燥された記録面を有するインクジェット記録媒体が用いられている（例えば、特許文献１参照）。
また、インク受理層の表面強度の向上を目的として、本出願人も、塗工層中にポリビニルアルコール系樹脂、チタネート系カップリング剤、及び無機質粉体を含有するインクジェット用記録媒体（例えば、特許文献２参照）を、また、紙の剛度の向上を目的として、アセト酢酸エステル基含有ポリビニルアルコール系樹脂とジルコニウム塩を用いた紙加工剤（例えば、特許文献３参照）を提案した。
【特許文献１】特開昭６２−１５８０８４号公報
【特許文献２】特開２００１−３２８３４５号公報
【特許文献３】特開平１−１５６５９７号公報
【発明の開示】
【発明が解決しようとする課題】
【０００４】
このようにインクジェット記録用途においては、特許文献１や２に開示のように無機質粉体を配合することが試みられているが、該粉体の機能であるインク吸収速度および吸収容量をより向上させるために、例えばバインダー量を減らす等の工夫が必要となってきており、その結果インク受理層の表面強度の低下を招いてしまうという問題が発生している。
したがって、上記の特許文献１に開示のように表面を鏡面処理しただけでは、インク受理層（塗工層）の表面強度がまだまだ弱く、記録媒体の製造工程、特に、裁断時にインク受理層から部分的に剥離して脱落した粉体、あるいは印刷時に脱落した粉体が、ノズルに付着して目詰まりの原因となるなどの問題がある。また、最近では写真などの画像印刷（べた印刷）も増え、かかる印刷時にはインクのにじみが発生してしまうという問題点があらたに発生し、さらに食品包装用のラベル等として用いた場合には、水の存在下に強く接触する機会があると印字部（インク受理層）がくずれたりあるいははがれたりしてインク受理層の耐水強度の点でも問題が生じる恐れがあり、これらの点については特許文献１に開示の技術では対応できないことが判明した。
また、特許文献２に開示の技術においては、インク受理層（塗工層）の表面強度の向上はある程度期待できるものの、特許文献１に開示の技術と同様、べた印刷時のインクのにじみや、印字後のインク受理層の耐水強度にもまだまだ改良の余地があることが判明した。
特許文献３に開示の技術では塗工層の表面強度には優れるものの、無機質粉体が使用されていないのでインク受理性は満足のいくものではなく、無機質粉体を使用した場合には特許文献１や２に開示の技術と同様の問題点が発生する恐れがあり、塗工層の表面強度が優れることは勿論、インク受理性が良好で、べた印刷時のインクのにじみの防止性能や印字後のインク受理層の耐水強度の向上が望まれるところである。
【課題を解決するための手段】
【０００５】
そこで、本発明者等は、かかる事情を鑑みて鋭意研究を重ねた結果、（Ａ）アセト酢酸エステル基含有ポリビニルアルコール系樹脂（以下、ＡＡ化ＰＶＡと略記する）（Ａ）、クロロヒドロキシオキソジルコニウム化合物（Ｂ）及び無機質粉体（Ｃ）を含有する塗工液を基材表面に塗布してなる記録用媒体、特にインクジェット記録用媒体が、上記の課題を解決することを見いだし本発明を完成するに至った。
【発明の効果】
【０００６】
本発明の記録用媒体は、アセト酢酸エステル基含有ポリビニルアルコール系樹脂（Ａ）、クロロヒドロキシオキソジルコニウム（Ｂ）、無機質粉体（Ｃ）を含有する塗工液を基材表面に塗布しているので、記録媒体の塗工層の表面強度を改善でき、しかも印刷時にもインクのにじみがなく、印字後の耐水強度にも優れるので、特にインクジェット記録用媒体として大変有用である。
【発明を実施するための最良の形態】
【０００７】
以下、本発明について詳述する。
本発明に用いるＡＡ化ＰＶＡ（Ａ）は、ポリビニルアルコールにアセト酢酸エステル基を導入させたもので、かかるＡＡ化ＰＶＡ（Ａ）を得るには、ポリビニルアルコールとジケテンを反応させる方法、ポリビニルアルコールとアセト酢酸エステルを反応させエステル交換する方法、酢酸ビニルとアセト酢酸ビニルの共重合体をケン化させる方法等を挙げることができるが、製造工程が簡略で、品質の良いＡＡ化ＰＶＡが得られ、インク受理層の表面強度に影響を与えるアセト酢酸エステル等の不純物の混入が少ない点から、ポリビニルアルコール（粉末）とジケテンを反応させる方法で製造するのが好ましく、かかる方法について説明するがこれに限定されるものではない。
【０００８】
原料となるポリビニルアルコールとしては、一般的にはポリ酢酸ビニルの低級アルコール溶液をアルカリや酸などのケン化触媒によってケン化したケン化物又はその誘導体が用いられ、更には酢酸ビニルと共重合性を有する単量体と酢酸ビニルとの共重合体のケン化物等を用いることもできる。
【０００９】
かかる単量体としては、例えばエチレン、プロピレン、イソブチレン、α−オクテン、α−ドデセン、α−オクタデセン等のオレフィン類、ビニレンカーボネート類、アクリル酸、メタクリル酸、クロトン酸、マレイン酸、無水マレイン酸、イタコン酸等の不飽和酸類あるいはその塩あるいはモノ又はジアルキルエステル等、アクリロニトリル、メタアクリロニトリル等のニトリル類、アクリルアミド、メタクリルアミド等のアミド類、エチレンスルホン酸、アリルスルホン酸、メタアリルスルホン酸等のオレフィンスルホン酸あるいはその塩、アルキルビニルエーテル類、Ｎ−アクリルアミドメチルトリメチルアンモニウムクロライド、アリルトリメチルアンモニウムクロライド、ジメチルジアリルアンモニウムクロリド、ジメチルアリルビニルケトン、Ｎ−ビニルピロリドン、塩化ビニル、塩化ビニリデン、ポリオキシエチレン（メタ）アリルエーテル、ポリオキシプロピレン（メタ）アリルエーテルなどのポリオキシアルキレン（メタ）アリルエーテル、ポリオキシエチレン（メタ）アクリレート、ポリオキシプロピレン（メタ）アクリレート等のポリオキシアルキレン（メタ）アクリレート、ポリオキシエチレン（メタ）アクリルアミド、ポリオキシプロピレン（メタ）アクリルアミド等のポリオキシアルキレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン等が挙げられる。
【００１０】
ポリビニルアルコールとジケテンを反応させるには、ポリビニルアルコールとガス状或いは液状のジケテンを直接反応させても良いし、有機酸をポリビニルアルコールに予め吸着吸蔵せしめた後、不活性ガス雰囲気下でガス状または液状のジケテンを噴霧、反応するか、またはポリビニルアルコールに有機酸と液状ジケテンの混合物を噴霧、反応する等の方法が用いられる。
【００１１】
上記の反応を実施する際の反応装置としては、加温可能で撹拌機の付いた装置であれば充分である。例えば、ニーダー、ヘンシェルミキサー、リボンブレンダー、その他各種ブレンダー、撹拌乾燥装置を用いることができる。
【００１２】
かくして得られたＡＡ化ＰＶＡ（Ａ）中のアセト酢酸エステル基の含有量は、０．１〜５０モル％（さらには０．３〜４０モル％、特には０．５〜３０モル％）が好ましく、かかる含有量が０．１モル％未満では、充分な耐水性が得られない場合があり、逆に５０モル％を越えると水溶性が低下したり、水溶液（塗工液）の保存安定性が低下する傾向にあり好ましくない。
【００１３】
また、かかるＡＡ化ＰＶＡ（Ａ）のケン化度は７０モル％以上（さらには７５モル％以上、特には８０モル％以上）が好ましく、かかるケン化度が７０モル％未満では、水溶性が乏しくなることがあり好ましくない。
該ＡＡ化ＰＶＡ（Ａ）の平均重合度（ＪＩＳ  Ｋ６７２６に準拠）については、３００以上（さらには３００〜４５００、特には１２００〜４５００、殊には１２００〜４０００）が好ましく、かかる平均重合度が３００未満では、充分なインク受理層の表面強度が得られない場合があり好ましくない。
【００１４】
本発明に用いられるクロロヒドロキシオキソジルコニウム（Ｂ）とは化学式ＺｒＯ（ＯＨ）Ｃｌで示され、その水和物も使用される。かかる水和物の市販品としては、第一稀元素化学工業（株）製『ジルコゾールＺＣ−２』が挙げられる。
【００１５】
本発明に用いられる無機質粉体（Ｃ）としては、合成シリカ、フュームドシリカ、コロイダルシリカ、アルミナ等を挙げることができ、好適には非晶質合成シリカやフュームドシリカ、コロイダルシリカなどのケイ素化合物が用いられる。かかる無機質粉体（Ｃ）の形状としては、球状、粒状、パウダー状等が挙げられ、その平均粒子径としては、０．００１〜５０μｍ（更には０．００５〜３０μｍ、特に０．０１〜２０μｍ）が好ましく、かかる粒子径が０．００１μｍ未満では塗工液の流動性が低下して塗工性が低下したり、また印刷時のインクドット径が小さくなりすぎて印画濃度が薄くなることがあり、逆に５０μｍを越えると塗工面の平滑性が低下することがあり好ましくない。また、かかる無機質粉体（Ｃ）の表面は、有機物あるいは無機物によってカチオン化処理されていてもよい。
【００１６】
本発明の塗工液中の（Ａ）〜（Ｃ）の配合割合は特に限定されないが、（Ｂ）は（Ａ）１００重量部に対して０．０１〜５０重量部（更には０．１〜４０重量部、特には１〜３０重量部）が好ましく、かかる配合量が０．０１重量部未満ではインク受理層の表面強度の向上が十分に望めないことがあり、１０重量部を越えると塗工液の流動性が低下して塗工性が低下することがあり好ましくない。
【００１７】
また、（Ｃ）は（Ａ）１００重量部に対して、０．１〜２０００重量部（更には１〜１０００重量部）が好ましく、かかる配合量が０．１重量部未満では印字のにじみが生じることがあり、２０００重量部を越えるとインク受理層の表面強度が低下することがあり好ましくない。
【００１８】
当然のことながら、ＯＨＰ（オーバーヘッドプロジェクター）用フィルムのように透明性が要求される場合には無機質粉体（Ｃ）の量を少なくし（具体的には（Ａ）１００重量部に対して（Ｃ）を０．１〜１０重量部配合する）、また紙のように白色が要求される場合、或いはインク吸収量を多くする場合には、無機質粉体（Ｃ）の量を多くする（具体的には（Ａ）１００重量部に対して（Ｃ）を１０〜５０重量部配合する）ことが望まれる。
【００１９】
なお、本発明に用いられる塗工液の調製法としては特に制限されるものではないが、（１）ＡＡ化ＰＶＡ（Ａ）の水溶液に無機質粉体（Ｃ）あるいはその水分散液を添加して撹拌分散させた後、これにクロロヒドロキシオキソジルコニウム化合物（Ｂ）を含有する水溶液を添加する方法、（２）ＡＡ化ＰＶＡ（Ａ）の水溶液にクロロヒドロキシオキソジルコニウム化合物（Ｂ）を添加して得られた水溶液に無機質粉体（Ｃ）あるいはその水分散液を添加して撹拌分散させる方法、（３）クロロヒドロキシオキソジルコニウム化合物（Ｂ）を含有する水溶液にＡＡ化ＰＶＡ（Ａ）の水溶液に添加して得られた水溶液に無機質粉体（Ｃ）あるいはその水分散液を添加して撹拌分散させる方法、（４）無機質粉体（Ｃ）を水に分散させてからＡＡ化ＰＶＡ（Ａ）の水溶液、クロロヒドロキシオキソジルコニウム化合物（Ｂ）を添加して撹拌分散させる方法等が挙げられる。
【００２０】
該塗工液を塗工するときは、固形分が１〜７０重量％（更には２〜６０重量％、特に５〜５０重量％）の水溶液とすることが好ましく、かかる固形分が、１重量％未満では、付着量が少なく、印画濃度や塗工層の表面強度も低く実用性に乏しいものとなり、逆に７０重量％を越えると塗工液の粘度が高くなるため、塗工が困難になり、また塗工斑も生じるために好ましくない。
【００２１】
また、本発明においては、かかる塗工液に本発明の目的を阻害しない範囲で、定着剤、架橋剤、消泡剤、離型剤、界面活性剤（シリコン系、フッ素系、ポリエチレングリコール系等）、防腐剤、防虫剤、防錆剤、増粘剤、分散剤等の公知の添加剤を添加することもできる。
【００２２】
該定着剤としては、例えば、ジシアン系定着剤（ジシアンジアミド−ホルマリン重縮合体等）、ポリアミン系定着剤〔ジエチレントリアミン，トリエチレンテトラミン，ジプロピレントリアミン，ポリアリルアミンなどの脂肪族ポリアミン、フェニレンジアミン等の芳香族ポリアミン、ジシアンジアミドと（ポリ）アルキレンポリアミンとの縮合体（ジシアンジアミド−ジエチレントリアミン重縮合体等）〕、ポリカチオン系固着剤などが例示できる。これらの定着剤は単独で又は二種以上混合して使用できる。
かかる定着剤の使用量は、ＡＡ化ＰＶＡ（Ａ）１００重量部に対して１〜４００重量部程度が用いられる。
【００２３】
該架橋剤としては、有機系架橋剤や無機系架橋剤が挙げられ、かかる有機系架橋剤としてはアルデヒド系化合物（ホルムアルデヒド、グリオキザール、グルタルジアルデヒド等）、アミノ樹脂（尿素樹脂、グアナミン樹脂、メラミン樹脂等）、エポキシ系化合物、アミン系化合物（エチレンジアミン、ヘキサメチレンジアミン、メタキシレンジアミン、１,３―ビスアミノシクロヘキサン、ポリオキシアルキレン型ジアミン又はポリアミン等）、ヒドラジン化合物、ヒドラジド化合物（アジピン酸ジヒドラジド、カルボジヒドラジド、ポリヒドラジド等）、多価カルボン酸又は酸無水物、ポリイソシアネート、ブロックイソシアネートなどが挙げられる。
また、無機系架橋剤としては、ホウ酸、ホウ酸塩（ホウ砂等）、ジルコニウム化合物（ハロゲン化物、硫酸塩、有機酸塩）、チタニウム化合物（テトラアルコキシチタネート等）、アルミニウム化合物（硫酸アルミニウム、塩化アルミニウム、硝酸アルミニウム等）、リン化合物（亜リン酸エステル、ビスフェノールＡ変性ポリリン酸等）、アルコキシ基やグリシジル基などの反応性官能基を有するシリコーン化合物などが挙げられる。
これらの架橋剤を単独あるいは二種類以上使用してもよい。
【００２４】
また、他の紙加工剤、例えば、本発明で使用するＡＡ化ＰＶＡ（Ａ）以外の従来公知の他のポリビニルアルコール、澱粉、カルボキシメチルセルロース等の水溶性樹脂、アクリル系ラテックス、ＳＢＲラテックス等の水分散性樹脂等を混合することができる。
【００２５】
本発明は上記の如き塗工液を基材表面に塗布してなる記録用媒体であり、特にインクジェット記録用途で用いると本発明の効果を発揮できる点で好ましく、かかる用途について説明する。
【００２６】
かかるインクジェット記録用媒体は、基材上にまず本発明の塗工液を塗布したインク受理層が設けられ、必要に応じてその上にオーバーコート層が設けられて製造される。
【００２７】
該基材としては特に制限されるものではないが、例えば、紙（マニラボール、白ボール、ライナー等の板紙、一般上質紙、中質紙、グラビア用紙等の印刷用紙、上・中・下級紙、新聞用紙、剥離紙、カーボン紙、ノンカーボン紙、グラシン紙など）、不織布、布、金属箔、ポリオレフィン樹脂（例えばポリエチレン、ＰＥＴ、ポリプロピレン、エチレン−プロピレン共重合体、エチレン−酢酸ビニル共重合体）等の熱可塑性樹脂からなるフィルムやシートが使用できる。
【００２８】
基材上にインク受理層を設ける方法としては、バーコーター法、エアナイフコーター法、ブレードコーター法、カーテンコーター法などの塗工方法が用いられる。
塗工液の塗布量は、固形分換算で０．１〜４０ｇ／ｍ2、好ましくは０．５〜２０ｇ／ｍ2程度になるようにするのが適当である。
塗工後は乾燥すればよく、乾燥条件としては特に制限されないが、通常９０〜１２０℃で１〜３０分程度乾燥させればよい。
【００２９】
インク受理層の上にオーバーコート層が設けられる場合、かかるオーバーコート層は、従来公知のポリビニルアルコール、澱粉、カルボキシメチルセルロース、アクリル系ラテックス、ＳＢＲラテックス等の樹脂を含有するもので、これらを水溶液あるいは水分散液として塗工すればよく、該液中には、必要に応じて消泡剤、離型剤、界面活性剤、防腐剤、防虫剤、防錆剤、増粘剤等の公知の添加剤を添加することもできる。
塗工や塗工後の乾燥に当たっては、インク受理層を塗工するのと同様にすればよく、この場合の塗布量は、固形分換算で０．１〜２０ｇ／ｍ2程度になるようにするのが適当である。
【００３０】
また、本発明の塗工液をアンダーコート層に用いて感熱記録用媒体とすることも可能で耐水強度向上が期待できるので、かかる用途について説明する。
かかる感熱記録用媒体は、本発明の塗工液を基材に塗布してアンダーコート層を設けた後、感熱発色層を設け、更にオーバーコート層を設けることにより製造される。
【００３１】
上記の感熱記録用媒体に用いられる基材としては特に制限はなく、紙（マニラボール、白ボール、ライナー等の板紙、一般上質紙、中質紙、グラビア用紙等の印刷用紙、上・中・下級紙、新聞用紙、剥離紙、カーボン紙、ノンカーボン紙、グラシン紙など）やプラスチックフィルム（ポリエステルフィルム、ナイロンフィルム、ポリオレフィンフィルム、ポリ塩化ビニルフィルム及びこれらの積層体等）などを使用することができる。
【００３２】
かかる感熱発色層は、発色性物質と顕色剤を配合した水溶液を得た後、該水溶液を基材に塗工すればよい。
上記の発色性物質の例としては、３，３−ビス（ｐ−ジメチルアミノフェニル）−フタリド、３，３−ビス（ｐ−ジメチルアミノフェニル）−６−ジメチルアミノフタリド［クリスタルバイオレットラクトン］、３，３−ビス（ｐ−ジメチルアミノフェニル）−６−ジエチルアミノフタリド、  ３，３−ビス（ｐ−ジメチルアミノフェニル）−６−クロロフタリド、３−ジメチルアミノ−６−メトキシフルオラン、７−アセトアミノ−３−ジエチルアミノフルオラン、３−ジエチルアミノ−５，７−ジメチルフルオラン、３  −ジエチルアミノ−５，７−ジメチルフルオラン、３，６−ビス−β−メトキシエトキシフルオラン、３，６−ビス−β−シアノエトキシフルオラン等のトリフェニルメタン系染料のロイコ体が挙げられる。
【００３３】
また、顕色剤としては、前記発色性物質と加熱時反応して発色せしめるもので常温以上好ましくは７０℃以上で液化もしくは気化するものが好ましく、例えばフェノール、ｐ−メチルフェノール、ｐ−ターシャリーブチルフェノール、ｐ−フェニルフェノール、α−ナフトール、β−ナフトール、４，４’−イソプロピリデンジフェノール［ビスフェノールＡ］、４，４’−セカンダリーブチリデンジフェノール、４，４’−シクロヘキシリデンジフェノール、４，４’−イソプロピリデンビス（２−ターシャリーブチルフェノール）、４，４’−（１−メチル−ｎ−ヘキシリデン）ジフェノール、４，４’−イソプロピリデンジカテコール、４，４’−ペンジリデンジフェノール、４，４−イソプロピリデンビス（２−クロロフェノール）、フェニル−４−ヒドロキシベンゾエート、サリチル酸、３−フェニルサリチル酸、５−メチルサリチル酸、３，５−ジ−ターシャリーブチルサリチル酸、１−オキシ−２−ナフトエ酸、ｍ−オキシ安息香酸、４−オキシフタル酸、没食子酸などが挙げられるが、発色性物質、顕色剤ともにこれらに限定されるわけではない。
【００３４】
感熱発色層を設けるに当たってはロールコーター法、エヤードクター法、ブレードコーター法、バーコーター法、サイズプレス法、ゲートロール法等任意の塗工手段で実施可能である。
この場合の塗工量は、固形分換算で０．１〜２０ｇ／ｍ２程度である。
【００３５】
オーバーコート層は発感熱発色層の上に形成（塗工）される層であり、従来公知のポリビニルアルコール、澱粉、カルボキシメチルセルロース、アクリル系ラテックス、ＳＢＲラテックス等の樹脂を含有するもので、これらを水溶液あるいは水分散液として塗工すればよく、該液中には、必要に応じて消泡剤、離型剤、界面活性剤、防腐剤、防虫剤、防錆剤、増粘剤等の公知の添加剤を添加することもできる。  
オーバーコート層を設けるに当たっては上記の感熱記録層の場合と同様の塗工手段で実施可能であり、塗工量は固形分換算で０．１〜５ｇ／ｍ２程度である。
【００３６】
また、感熱記録用媒体の用途によっては、オーバーコート層の形成を省略することもできる。
【００３７】
以上、インクジェット記録用媒体や感熱記録用媒体について説明したが、本発明の記録用媒体は、かかる媒体以外にも、水性インクを用いたペンプロッターのような記録機器や筆記器具等に用いられる記録用媒体としても可能である。
【実施例】
【００３８】
以下、実施例を挙げて本発明を具体的に説明する。尚、実施例中、「部」、「％」とあるのは、特に断りのない限り重量基準である。
実施例１            
ケン化度９７．９モル％、平均重合度２３００、アセト酢酸エステル基４．８モル％含有のＡＡ化ＰＶＡ（Ａ）１００部を水２４００部に溶解させたものに無機質粉体（Ｃ）〔トクヤマ社製『ファインシール』、非晶質合成シリカ、形状：球形、平均粒子径：５μｍ〕３３３部を添加し、ホモジナイザーにて撹拌混合して、これにクロロヒドロキシオキソジルコニウム（Ｂ）５部を含有する水溶液５０部を加え、更にポリアミン系定着剤〔住友化学社製『スミレーズレジン１００１』〕１００部を添加混合して、塗工液（水分散液）を得た。
次いで、得られた水分散液を坪量６４ｇ／ｍ２の上質紙に７５μｍのアプリケーターで固形分換算で１３ｇ／ｍ２となるように塗工し、その後、熱風乾燥機中で１０５℃で１０分間乾燥して、インク受理層を形成させてインクジェット記録用媒体を得た。
得られたインクジェット記録用媒体に対して、以下の要領でインク受理層表面強度と印刷時のにじみと印字後の耐水強度の評価を行った。
【００３９】
（インク受理層の表面強度）
上記のインクジェット記録用媒体の塗工表面にニチバン社製『セロハンテープ』（幅１８ｍｍ）を塗工表面に貼り付け、その上からハンドローラー（重量２ｋｇ）を５往復させて荷重をかけ、これを島津製作所社製オートグラフ『ＡＧ−１００』にて１８０度方向に剥離（テストスピード１００ｍｍ／分）させ、その際の剥離強度（ｇｆ／ｍｍ）を測定した。
【００４０】
（にじみ）
上記のインクジェット記録用媒体にエプソン社製インクジェットプリンター『ＰＭ−９５０Ｃ』を用い、印字設定をＰＭ写真用紙にして、黒インクにてベタ印字を行い、印字直後の印字境界部分のにじみを目視観察して以下の通り評価した。
○・・・ほとんどにじみが見られなかった
×・・・若干にじみが見られた
【００４１】
（耐水強度）
上記のインクジェット記録用媒体にエプソン社製インクジェットプリンター『ＰＭ−９５０Ｃ』を用い、印字設定をＰＭ写真用紙にして、黒インクにてベタ印字を行い、印字後２０℃、６５％ＲＨ中で５分放置後、印字面に水を１滴垂らし、その上を指で強く５回こすった場合のインク受理層の様子を目視観察して以下の通り評価した。
○・・・インク受理層にくずれやはがれが見られなかった
×・・・インク受理層に少しくずれやはがれが見られた
【００４２】
実施例２
実施例１において、ＡＡ化ＰＶＡ（Ａ）として、ケン化度９７．９モル％、平均重合度１４００、アセト酢酸エステル基４．８モル％含有のＡＡ化ＰＶＡ（Ａ）を用いた以外は同様に行ってインクジェット記録用媒体を得て、同様に評価を行った。
【００４３】
実施例３
実施例１におけて、ＡＡ化ＰＶＡ（Ａ）としてケン化度９３．０モル％、平均重合度５００、アセト酢酸エステル基４．５モル％含有のＡＡ化ＰＶＡ（Ａ）を用い、かつ該ＡＡ化ＰＶＡ（Ａ）１００部を水４４００部に溶解させたものに、無機質粉体（Ｃ）として、フュームドシリカ〔日本アエロジル社製『アエロジル２００』、平均一次粒子径：１２ｎｍ〕を１０００部用いた以外は同様に行ってインクジェット記録用媒体を得て、同様に評価した。
【００４４】
比較例１
実施例１において、クロロヒドロキシオキソジルコニウム（Ｂ）を配合しなかった以外は同様に行ってインクジェット記録用媒体を得て、同様に評価を行った。
【００４５】
比較例２
実施例１において、無機質粉体（Ｃ）を配合しなかった以外は実施例１と同様に行ったところ、得られた媒体はインクを全く吸収せず、プリンターで印字してもインクが浮いて印字できず、目的とするインクジェット記録用媒体が得られなかった。
【００４６】
実施例１、２及び比較例１、２の評価結果を表１に示す。
【表１】
2004268577.tif 000002
＊  インク受理性がなかったため評価せず
【産業上の利用可能性】
【００４７】
本発明の記録用媒体は塗工層の表面強度が強く、印刷時のインクのにじみが少なく、印字後の耐水強度にも優れるため、特にインクジェット記録用媒体として大変有用である。